Brevet FR3067342A1 — publié le 20181214

DOMAINE DE L'INVENTION L'invention porte sur un procédé de préparation de solides à base de composés du cuivre, ainsi que sur l'utilisation de ces solides pour, entre autre, l'élimination de composés soufrés de charges gazeuses ou liquides tels que des gaz naturels, des biogaz, des gaz de synthèse, des gaz contenant du dioxyde de carbone 002, ou des hydrocarbures liquides. Les solides préparés selon l'invention peuvent également être utilisés pour l'élimination du monoxyde de carbone CO, de composés contenant du mercure, ou de composés contenant de l'arsenic dans des charges gaz ou liquide, ainsi que pour la catalyse de la réaction de Dussan (réaction de gaz à l'eau ou « water gas shift » selon la terminologie anglo-saxonne). ART ANTERIEUR Les composés du cuivre sont connus de l'état de l'art pour leur aptitude à réagir avec les composés soufrés. La mise en oeuvre d'hydroxycarbonate de cuivre comme phase active présente un intérêt notamment car la réaction avec l'H2S semble être particulièrement rapide. De nombreux documents abordent la désulfuration en présence d'oxyde de cuivre. US 7837964 décrit un matériau pour la désulfuration pouvant comprendre jusqu'à 99,8% poids d'oxyde de cuivre. Le matériau est préparé par précipitation. US 4582819 décrit un procédé de désulfuration d'hydrocarbures liquides à l'aide de solides préparés à partir d'hydroxycarbonate de cuivre et d'alumine. Les précurseurs ne sont pas 20 peptisés. Le solide subit un traitement thermique, qui dégrade partiellement l'hydroxycarbonate de cuivre afin d'obtenir le Cu°, à une température supérieure à 260°C. US 2013/047850 décrit un procédé de purification de gaz de synthèse (H2, CO) à l'aide de solides à base de Cu°, élaborés selon un procédé permettant d'empêcher ou atténuer la réduction du CuO lors de la mise en oeuvre industrielle sur gaz de synthèse. Pour ce faire, 25 les solides sont préparés à partir d'hydroxycarbonate de cuivre et d'un additif halogéné, par exemple NaCI, et d'une étape de calcination à une température comprise entre 280 et 500°C afin de décomposer entièrement le carbonate de cuivre en Cu°. 2 Les documents US 6007706 et EP 243052 décrivent l'élimination de composés soufrés par la mise en oeuvre d'un solide comprenant au moins 70% poids d'un composé de cuivre (carbonate ou oxydes ou autre). Cependant, aucun de ces documents n'aborde la problématique de la résistance mécanique 5 des matériaux préparés. Le document FR 2940967 décrit la préparation d'un solide à base de ZnO et son utilisation pour la désulfuration de charges liquides ou gazeuses, ledit solide présentant une excellente résistance mécanique et une capacité de stockage accrue. Le procédé de préparation comprend les étapes de mélange de poudres de ZnO, de peptisation et de calcination. Selon 10 ce document, la peptisation basique du ZnO permet une dissolution partielle du ZnO en milieu basique, ce qui entraîne une diminution de la taille des particules, une densification du solide via une meilleur dispersion, et donc une augmentation de la résistance mécanique. Cependant la malachite, qui a pour composition Cu2(OH)2CO3, est un composé basique qui est soluble non dans un milieu basique, mais en milieu acide. La peptisation basique n'a 15 donc pas d'effet de solubilisation qui pourrait aboutir à une diminution des tailles de particules et, in fine, à une amélioration de la résistance mécanique telle que décrite dans FR 2940967. Le document WO 95/24962 décrit des masses de captation contenant au moins 75% poids de carbonate, hydroxycarbonate, ou hydroxyde de cuivre. L'objectif du texte est d'obtenir des solides présentant une densité de chargement d'au moins 0,9 kg/L, voire 1,2 kg/L, afin d'améliorer la capacité de captation volumique des solides (c'est-à-dire la quantité de soufre captée rapportée au volume de solide, non pas à sa masse). Ce document indique qu'il ne faut pas que la température de séchage/calcination excède 150°C, voire 115°C, afin de ne pas décomposer les composés du cuivre mis en oeuvre. Ceci permet en effet de compter le CO2 et/ou l'eau contenu dans les solides sous forme de carbonate et d'hydroxyde, qui contribuent ainsi à l'augmentation de densité. Au-delà de 150°C, la décomposition du carbonate, hydroxycarbonate, ou hydroxyde de cuivre aboutit à une baisse de la densité de chargement des solides. De plus, ce document ne décrit pas d'étape de peptisation. Cependant, les solides préparés uniquement à partir d'hydroxycarbonate de cuivre décrits dans l'art antérieur ont des propriétés de résistance mécanique particulièrement faibles, 3 même après traitement thermique, ce qui rend leur mise en oeuvre délicate, avec en particulier des problèmes d'attrition et de production de fines. Or la demanderesse a découvert un procédé de préparation de solides à partir d'hydroxycarbonate de cuivre qui présentent à la fois des propriétés de résistance 5 mécanique accrues et des capacités de captation de soufre effectives supérieures à celles des solides de l'art antérieur. DESCRIPTION SOMMAIRE DE L'INVENTION L'invention concerne un procédé de préparation d'un solide comprenant les étapes de : a) mélange d'un ensemble comprenant au moins deux poudres de Cu2(OH)2003 de 10 granulométries différentes et au moins un liant ; b) mise en contact du mélange de l'étape a) avec une solution aqueuse et malaxage de la pâte obtenue ; c) extrusion de la pâte malaxée dans l'étape b) à une pression comprise entre 3 et 25 MPa ; 15 d) calcination des extrudés à une température comprise entre 140°C et 500°C et une durée comprise entre 10 min et 6 heures, sous un flux gazeux comprenant de l'oxygène. Les adsorbants obtenus possèdent, outre une très bonne résistance mécanique, une densité et une porosité optimisées, permettant de maximiser leur capacité massique utile tout en 20 réduisant le front de dispersion lors de la captation de soufre. DESCRIPTION DETAILLEE DE L'INVENTION Dans la suite de l'exposé, on entend par solide préparé selon l'invention aussi bien, et de manière non limitative, adsorbant, que catalyseur, ou masse de captation en fonction des usages dudit solide. 25 Dans la suite de l'exposé, on utilise indifféremment les termes malachite, hydroxycarbonate de cuivre, et Cu2(OH)2CO3. 4 Par perte au feu du solide, notée PAF, on entend la perte de poids en %poids d'un échantillon de solide soumis à calcination à 550°C pendant 2 h. Par poudre, on entend un ensemble de particules. Dans l'exposé qui suit, la distribution de taille d'une poudre ou de particules est mesurée par 5 granulométrie à diffraction laser, basée sur la théorie de la diffraction de Mie (G. B. J. de Boer, C. de Weerd, D. Thoenes, H. W. J. Goossens, Part. Charact. 4 (1987) 14-19). La distribution de la granulométrie de ladite poudre ou desdites particules est représentée par le diamètre médian, noté D50, défini comme étant le diamètre de la sphère équivalente tel que 50% en volume desdites particules ou des particules constituant ladite poudre a une 10 taille inférieure audit diamètre. Dans l'exposé qui suit, on entend par surface spécifique, la surface spécifique B.E.T. déterminée par adsorption d'azote conformément à la norme ASTM D 3663-78 établie à partir de la méthode BRUNAUER-EMMETT-TELLER décrite dans le périodique « The Journal of American Society", 60, 309, (1938). 15 Étape a) de mélange Conformément à l'invention, le procédé de préparation comprend une étape a) de mélange d'un ensemble comprenant au moins deux poudres de Cu2(OH)2CO3 de granulométries différentes et au moins un liant. Ledit ensemble comprend au moins deux poudres de Cu2(OH)2CO3 de granulométries 20 différentes et au moins un liant. De manière avantageuse, ledit ensemble comprend de 0,1 à 99,9% poids, avantageusement de 2 à 99,9% poids, de manière préférée de 5 à 99,9% poids, de manière très préférée de 5 à 99% poids, préférentiellement de 5 à 90% poids et très préférentiellement de 5 à 85% poids d'une première poudre de malachite dont le D50 est compris entre 1 et 15 11m, de 25 manière préférée entre 1 et 10 pm, et de manière très préférée entre 4 et 91.1m, et de 99,9 à 0,1% poids, avantageusement de 98 à 0,1% poids, de manière préférée de 95 à 0,1% poids, de manière très préférée de 95 à 1% poids, préférentiellement de 95 à 10% poids et très préférentiellement de 95 à 15% poids d'une deuxième poudre de malachite dont le D50 est compris entre 25 et 1001.1m, de manière préférée entre 25 et 801.1m, préférentiellement 30 entre 30 et 501.1m, le pourcentage poids étant exprimé par rapport au poids total des poudres 5 de malachite. Une distribution bimodale améliore la résistance mécanique du solide final obtenu. De manière avantageuse, ledit ensemble est exempt de poudre d'oxyde de cuivre Cu°. L'ensemble est avantageusement mélangé dans l'étape a) à sec, c'est-à-dire sans ajout de 5 liquide. Ladite étape a) peut être mise en oeuvre par exemple dans un malaxeur ou dans tout autre type de mélangeur. Cette étape permet d'obtenir un mélange homogène des constituants pulvérulents. Sources de Cu2(OH)2CO3 Les poudres de Cu2(OH)2CO3 sont issues de toute source connue de l'Homme du métier. 10 Liants L'ensemble mélangé dans l'étape a) comprend au moins un liant. Ledit liant permet la mise en forme dudit adsorbant tout en lui conférant une bonne résistance mécanique. Ledit liant est avantageusement sous forme de poudre. Tout liant bien connu de l'Homme du métier peut être utilisé. En particulier, ledit liant peut 15 être choisi de façon avantageuse, par exemple, parmi les argiles, tels que les minéraux de type kaolinite, les minéraux de type palygorskite, et les minéraux argileux de type smectite, tels que la montmorillonite ou la bentonite. Ledit liant peut également être choisi dans le groupe constitué par l'alumine, un précurseur d'alumine, qui est préférentiellement de la boehmite, la silice et leurs mélanges. Il est tout à fait possible de combiner l'utilisation de 20 liants de différente nature, tel que par exemple un liant de type "alumine" et un liant de type "argile", ou encore deux argiles de nature différente. Selon un mode préféré de préparation du solide selon l'invention, le liant est une argile de type bentonite. La quantité de liant mise en oeuvre dans le procédé de préparation selon l'invention est telle que ledit liant représente moins de 50% poids du solide préparé (exprimée sur la base de la 25 matière sèche totale, c'est-à-dire après perte au feu), et dépend de l'application ciblée. Que ce soit pour les composés du cuivre ou le(s) liant(s), il est tout à fait envisageable de procéder à des mélanges de plusieurs sources de chaque composé. 6 Lorsque le solide préparé selon l'invention est utilisé pour la désulfuration de charge liquide ou gaz, la teneur en liant dudit solide est de préférence comprise entre 15% poids et 25% poids (exprimée sur la base de la matière sèche totale, soit après perte au feu). Étape b) de peptisation et de malaxage 5 Conformément à l'invention, le procédé de préparation d'un adsorbant comprend une étape b) de mise en contact du mélange de l'étape a) avec une solution aqueuse et malaxage de la pâte obtenue. Cette étape aboutissant à l'obtention d'une pâte, permet la dispersion des constituants, à savoir les poudres d'hydroxycarbonate de cuivre ainsi que le(s) liant(s), et une dissolution 10 partielle des constituants. Sous l'action de la solution aqueuse, les phénomènes de dispersion et de dissolution des particules d'hydroxycarbonate de cuivre et de liant opérant lors du malaxage par mise en contact des différents constituants sont favorisés. Sans vouloir s'attacher de manière restrictive à une quelconque théorie, il est toutefois possible d'émettre l'hypothèse qu'une 15 meilleure dispersion tant de l'hydroxycarbonate de cuivre et des particules de liant(s) va dans le sens de l'amélioration de la résistance mécanique obtenue in fine par ledit procédé de préparation. Ladite solution aqueuse contient avantageusement un agent peptisant acide ou basique. Ledit agent peptisant acide peut être l'acide nitrique, l'acide chlorhydrique, ou tout autre 20 acide connu de l'Homme du métier, par exemple un acide inorganique tel que l'acide fluorhydrique, l'acide bromhydrique, l'acide chlorhydrique, l'acide nitrique, nitreux, sulfonique, sulfurique, perchlorique, ou bien encore un acide organique mono ou di-carboxylique tel que l'acide acétique, propionique ou butanoique. Dans un arrangement particulier du procédé selon l'invention, la peptisation est opérée en 25 employant une solution aqueuse acide contenant de l'acide nitrique. Le ratio masse de HNO3 / masse d'oxydes métalliques est compris entre 0,5 et 10% poids, de préférence compris entre 0,5 et 6%, et avantageusement compris entre 0,5 et 3%. La masse d'oxydes métalliques est calculée selon la relation suivante : 2 ' Mcuo masse oxydes = mcu2(oF)2c03 Mcu2(oF)2co3 7 Avec mcu2piec03 la masse de poudres de malachite Cu2(OH)2003 introduite lors de l'étape a), Mcuo la masse molaire du CuO (= 80 g/mol), MCu2(01-)2CO3 la masse molaire de la malachite Cu2(OH)2003 (= 222 g/mol). Ledit agent peptisant basique peut être une base inorganique telle que la soude, la potasse, 5 l'ammoniaque, ou bien encore une base organique telle qu'une amine, composé à ammonium quaternaire, choisie par exemple parmi les alkyl-éthanol amines ou les alkylamines éthoxylées. Dans un arrangement particulier du procédé selon l'invention, la peptisation est opérée en employant une solution aqueuse contenant un agent peptisant basique, telle que de 10 préférence un agent peptisant basique choisi dans le groupe constitué par la soude, la potasse, l'ammoniaque, l'hydroxyde de tétraéthylammonium (TEAOH), le carbonate d'ammonium et leurs mélanges. Le ratio masse d'agent peptisant basique / masse d'oxydes métalliques est compris entre 1 et 10% poids, de préférence compris entre 2 et 8%, et avantageusement compris entre 2 et 5%. La masse d'oxydes est calculée selon la relation 15 précédente. Dans un autre arrangement particulier du procédé selon l'invention, la peptisation est opérée en utilisant dans l'étape b) une solution aqueuse sans acide ni base ajoutés. Il a été observé de manière surprenante qu'une peptisation à l'eau non additivée de base ou d'acide permet d'obtenir un solide présentant des performances améliorées en adsorption, en particulier des 20 composés soufrés. Dans cet arrangement particulier, la solution aqueuse de ladite étape b) est avantageusement de l'eau déionisée, par exemple à l'aide d'une résine échangeuse d'ions. La quantité de solution aqueuse mise en oeuvre est ajustée de façon à obtenir, à l'issue de la peptisation et quelle que soit la variante mise en oeuvre, une pâte qui ne coule pas mais qui 25 n'est pas non plus trop sèche afin de permettre l'extrusion lors de l'étape c) dans des conditions convenables de pression bien connues de l'Homme du métier et dépendantes de l'équipement d'extrusion utilisé. La mise en contact des réactifs (Cu2(OH)2003, liant(s), solution aqueuse) est réalisée par malaxage, en batch ou en continu. 8 Pour le malaxage en batch, les équipements tels que par exemple les malaxeurs équipés de bras en Z, à rouleau ou à cames sont connus de l'Homme du métier, mais tout autre équipement de malaxage peut également être utilisé. Il est envisageable, au cours du malaxage de l'étape b) selon l'invention, d'incorporer un ou 5 des adjuvants d'extrusion, permettant ainsi d'améliorer l'écoulement de la pâte dans la filière lors de l'extrusion. Ces adjuvants, bien connus de l'Homme du métier, peuvent par exemple être choisis parmi les acides aliphatiques mono-carboxyliques, les composés aromatiques alkylés, les sels d'acide sulphonique, les acides gras, la polyvinylpyridine, la polyvinylpyrrolidone, l'alcool polyvinylique, les dérivés cellulosiques. 10 Ces adjuvants sont généralement ajoutés à une teneur comprise entre 0,1% poids et 10% poids, de préférence comprise entre 0,2% poids et 8% poids, sur la base de la masse totale des constituants introduits dans le malaxeur. La durée de malaxage est généralement comprise entre 5 et 60 min, de préférence entre 20 et 50 min. La vitesse de rotation des bras du malaxeur est comprise entre 10 et 75 15 tours/minute, de façon préférée entre 25 et 50 tours/minute. Étape c) d'extrusion Conformément à l'invention, le procédé de préparation d'un adsorbant comprend une étape c) d'extrusion de la pâte malaxée dans l'étape b) à une pression comprise entre 3 et 25 MPa. Ladite étape c) d'extrusion peut être mise en oeuvre dans tout type d'extrudeuse, par 20 exemple dans une extrudeuse piston, mono-vis ou bi-vis. La géométrie de la filière, qui confère leur forme aux extrudés, peut être choisie parmi les filières bien connues de l'Homme du métier. Ces filières peuvent être, par exemple, de forme cylindrique, trilobée, quadrilobée, cannelée ou à fentes. Le diamètre des filières est fixé en fonction du diamètre des solides souhaités à l'issue de 25 l'étape de calcination. L'étape b) de mise en contact et de malaxage et l'étape c) d'extrusion peuvent avantageusement être mises en oeuvre dans un même équipement. Dans un exemple de cette mise en oeuvre, la pâte malaxée peut être extrudée directement en bout d'un malaxeur 9 continu de type bi-vis. Dans un autre exemple de cette mise en oeuvre, un ou plusieurs malaxeurs batch sont reliés à une extrudeuse. Les extrudés obtenus à l'issue de l'étape c) sont avantageusement séchés à une température comprise entre 70 et 160°C pendant une durée comprise entre 1 et 24 h avant 5 d'être calcinés dans l'étape d). Ce séchage peut être avantageusement effectué sous air ou bien de préférence sous air humide. L'intérêt du séchage est d'évacuer de façon douce une partie des composés volatiles présents, la calcination directe du solide pouvant entrainer l'apparition de micro-fractures. Le séchage sous air humide permet d'évaporer lesdits composés volatiles plus lentement que le séchage sous air. 10 Étape d) de calcination Conformément à l'invention, le procédé de préparation d'un adsorbant comprend une étape d) de calcination des extrudés à une température comprise entre 140°C et 500°C et une durée comprise entre 10 min et 6 heures, sous un flux gazeux comprenant de l'oxygène. Ladite étape d) de calcination est réalisée sous un flux gazeux comprenant de l'oxygène. 15 Ledit flux gazeux peut être avantageusement de l'air, ou un mélange gazeux comprenant un gaz inerte (par exemple de l'azote) et de l'oxygène. Ledit flux gazeux comprend de préférence au moins 5% volume, préférentiellement au moins 10% volume d'oxygène. Ledit flux gazeux comprend également avantageusement de l'eau, et de manière préférée jusqu'à 3% volume d'eau. 20 Ladite étape d) de calcination est réalisée à une température comprise entre 140°C et 500°C, de préférence entre 200°C et 500°C, et de manière préférée entre 200°C et 350°C, pendant une durée comprise entre 10 min et 6h, de préférence entre 10 min et 4h, préférentiellement entre 10 min et 3 h, très préférentiellement entre 10 min et 2 h, et de manière très préférée entre 15 min et 1 h. 25 L'étape de calcination permet en particulier de convertir une fraction de malachite en oxyde de cuivre. A l'issue de l'étape d) de calcination, les extrudés présentent un diamètre compris entre 1 et 10 mm, de manière préférée entre 1 et 5 mm, et de manière très préférée entre 1,5 et 3,5 mm. 10 Le solide selon l'invention, obtenu par extrusion, a une forme proche d'un bâtonnet cylindrique. Ces bâtonnets peuvent selon les besoins être introduits dans un équipement permettant d'arrondir leur surface, tel qu'un drageoir, ou tout autre équipement permettant leur sphéronisation. 5 Le pourcentage massique d'oxydes (teneur en CuO provenant de la décomposition de la malachite) contenus dans le solide après perte au feu peut être déterminé selon la relation suivante : 2 - Mcuo 2 - Mitant Mcuo mcu2 (oH)2 CO3 M Cu2(0 H)2CO3 %masse oxydes après PAF = M Cu2 (0 H) 2 CO3 MCU2 (0 H) 2 CO3 Avec muant la masse de liant introduite lors de l'étape a), MCu2(OH)2CO3 la masse de poudres de malachite Cu2(OH)2003 introduite lors de l'étape a), Mcuo la masse molaire du CuO 10 (= 80 g/mol), M -Cu2(OH)2CO3 la masse molaire de la malachite Cu2(OH)2003 (= 222 g/mol). Le solide préparé selon l'invention comprend au moins : - 50 à 99% poids, de préférence 60 à 95% poids, de manière plus préférée 75 à 85% poids équivalent en masse de CuO mesuré après perte au feu à 550°C pendant 2 h, teneur déterminée selon la relation précédente. 15 - 1 à 50% poids, de préférence 5 à 40% poids, de manière plus préférée 15 à 25% poids d'un liant, le pourcentage masse étant mesuré après perte au feu. Ces teneurs en (3/0 poids sont exprimées par rapport à la masse totale du solide préparé au moyen du procédé selon l'invention, et mesurées après décomposition des précurseurs à 550°C pendant 2 h. 20 Propriétés du solide obtenu par le procédé selon l'invention Les propriétés mécaniques sont déterminées par le test d'écrasement grain à grain (EGG) décrit par la méthode ASTM D 6175-3. Celle-ci consiste à mesurer la force de rupture de chaque particule d'un échantillon représentatif comprenant au moins 50 particules. Le résultat est pondéré par la longueur de l'extrudé. La valeur d'EGG est la moyenne des forces 25 de rupture mesurées et ramenées à l'unité de longueur de l'extrudé (exprimée en daN.mm-1) pour l'ensemble des particules de l'échantillon. 11 Dans le cas des solides préparés selon l'invention, la valeur d'EGG est supérieure à 0,7 daN.mrril (décaNewton par millimètre de longueur d'extrudé), de préférence supérieure à 0,9 daN.mrril, et ce quelles que soient les teneurs en hydroxycarbonate de cuivre mises en oeuvre. 5 De plus, les solides obtenus utilisés comme adsorbants présentent des performances de désulfuration améliorées vis-à-vis du traitement des gaz et des liquides contenant les composés soufrés, en particulier H2S, mercaptans, COS et CS2. Utilisation du solide obtenu par le procédé selon l'invention L'invention a également pour objet l'utilisation du solide préparé par le procédé selon 10 l'invention. Le solide préparé selon l'invention peut être utilisé pour purifier des charges gazeuses telles que par exemple des hydrocarbures gazeux tels que des gaz naturels, des biogaz, des gaz contenant du dioxyde de carbone 002, ou des gaz de synthèse tels que ceux mis en oeuvre dans les installations de cogénération, dans les unités de synthèse chimique telles que les 15 unités de synthèse du méthanol ou de synthèse Fischer-Tropsch, ou des liquides tels que les hydrocarbures utilisés comme charges dans les unités de reformage catalytique, d'isomérisation, ou d'hydrogénation. Le solide préparé selon l'invention est avantageusement utilisé pour purifier toute charge gazeuse ou liquide contenant entre autres, des composés soufrés tels que H2S, COS et/ou 20 CS2, et/ou des mercaptans, à une pression comprise entre 0,1 et 25 MPa, de préférence entre 0,1 et 15 MPa, et une température comprise entre 0 et 450°C, de préférence entre 15 et 300°C, de manière préférée entre 15 et 250°C. En particulier, le solide préparé selon l'invention peut être avantageusement utilisé pour purifier la charge d'une unité de synthèse Fischer-Tropsch, en le mettant en oeuvre dans un 25 réacteur opérant à une pression comprise entre 0,1 et 15 MPa, de préférence comprise entre 1,5 et 5,0 MPa, à une température comprise entre 0 et 400°C, de préférence entre 0 et 220°C, de préférence entre 15 et 180°C. Ledit solide préparé selon l'invention peut également être utilisé afin d'éliminer certains hétéroéléments, tels que par exemple le phosphore ou ses composés tel que la phosphine 30 PH3, et/ou le chlore particulièrement sous sa forme HCl, présents dans des effluents liquides 12 ou gazeux, de préférence à une pression comprise entre 0,1 et 25 MPa, de préférence entre 1 et 15 MPa, et une température comprise entre 0 et 200°C. Ledit solide préparé selon l'invention peut également être utilisé afin d'éliminer les métaux lourds, tels que par exemple le mercure, et/ou l'arsenic ou ses composés tel que l'arsine 5 A5H3, présents dans des effluents liquides ou gazeux, de préférence à une pression comprise entre 0,1 et 25 MPa, de préférence entre 1 et 15 MPa, et une température comprise entre 0 et 200°C. En effet, si la charge à purifier contient en plus des composés soufrés du mercure, le solide préparé au moyen du procédé selon l'invention permet également l'élimination du mercure 10 présent dans la charge à traiter. Le solide préparé selon l'invention peut avantageusement subir une étape de sulfuration avant sa mise en oeuvre industrielle dans un procédé de captation de mercure, si la charge à traiter ne contient pas de composés soufrés. Le solide préparé selon l'invention peut également être utilisé afin d'éliminer le monoxyde de 15 carbone CO présent dans des effluents liquides ou gazeux, à une température comprise entre 0 et 200°C et une pression comprise entre 0,1 et 25 MPa. Le solide préparé selon l'invention est utilisé en mettant en contact la charge gazeuse ou liquide à traiter avec ledit solide dans un réacteur, qui peut être un réacteur en lit fixe, un réacteur radial, ou bien encore un réacteur en lit fluidisé. 20 Le solide préparé selon l'invention peut être réduit sous atmosphère réductrice telle qu'un flux d'hydrogène, un gaz de synthèse puis utilisé comme catalyseur des réactions de Dussan, ou « Water Gas Shift » selon la terminologie anglo-saxonne, ou comme catalyseur de la synthèse de méthanol à partir de gaz de synthèse. Des conditions typiques d'utilisation du solide comme catalyseur de la réaction de synthèse 25 de méthanol sont une température comprise entre 100 et 500°C, de préférence entre 150 et 300°C, voire de préférence entre 220 et 280°C, et une pression comprise entre 0,1 et 25 MPa, de préférence entre 1 et 15 MPa, et de manière encore plus préférée entre 5 et 10 MPa. 13 Des conditions typiques d'utilisation du solide comme catalyseur de la réaction de Dussan sont une température comprise entre 100 et 500°C, de préférence entre 150 et 300°C, voire de préférence entre 180 et 250°C, et une pression comprise entre 0,1 et 25 MPa, de préférence entre 1 et 15 MPa, et de manière encore plus préférée entre 1,5 et 10 MPa. 5 DESCRIPTION DES FIGURES La Figure 1 est une représentation schématique d'une courbe de perçage pouvant être obtenue selon le protocole de mesure de la capacité de captation des impuretés par les solides, décrit ci-après. Sur la Figure 1, tp est le temps de perçage et tf, le temps de fin de perçage. 10 EXEMPLES Protocole de mesure de la capacité de captation des impuretés par les solides préparés La capacité de captation en impuretés des solides préparés par le procédé selon l'invention est mesurée par un test de perçage. 15 Pour le test de détermination de la capacité de captation de H25, le test est réalisé à une température de 50°C, à une pression de 0,3 MPa, et avec une vitesse volumique horaire (VVH) de 1530 h-1. Par vitesse volumique horaire, on entend le ratio du débit volumique de gaz mesuré à 0°C et 1 atm sur le volume de solide testé. Le gaz utilisé pour le test contient 0,9°/ovol. de H25 dans de l'azote. La teneur en H25 présente dans le gaz en sortie 20 du réacteur contenant le solide est déterminée par chromatographie en phase gazeuse. La capacité de captation d'une espèce i par le solide préparé par le procédé selon l'invention est déterminée en effectuant un bilan matière. La capacité de captation de l'espèce i, telle que définie au titre de la présente invention, correspond à la quantité d'espèce i accumulée par le solide avant perçage (c'est-à-dire au temps tp indiqué sur la Figure 1, qui représente 25 schématiquement une courbe de perçage), celle-ci étant calculée à l'aide de la relation suivante : qi =M t' o ( C15 dt 1- ciE 14 Avec : q1: la masse de l'espèce i captée par le solide (en g), D,E : le débit de l'espèce i entrant (en mol.min-1), M1: la masse molaire de l'espèce i (en g.mo1-1), 5 C,E : la teneur en espèce i du gaz en entrée, C,s : la teneur en espèce i en sortie de réacteur, tp : le temps nécessaire au perçage de l'espèce i (en min) tel que représenté sur la Figure 1. Sur la Figure 1, tp est le temps de perçage et tf, le temps de fin de perçage. La capacité de captation de l'espèce ide le solide testé est donnée par la relation : qi 10 avec m la masse d'adsorbant mise en oeuvre lors du test. Exemple 1 : selon l'art antérieur Dans l'exemple 1, les solides de référence Ai, A2, A3, A4 et A5 sont préparés selon le mode opératoire suivant : 15 a) mélange d'un ensemble comprenant une poudre de Cu2(OH)2003 et un liant ; b) mise en contact du mélange de l'étape a) avec une solution aqueuse (peptisation) et malaxage de la pâte obtenue dans un malaxeur muni de bras en Z, pendant 30 minutes avec une vitesse de ration des bras de 25 tours.minutes-1 ; c) extrusion de la pâte malaxée dans l'étape b) à l'aide d'une extrudeuse piston, en 20 cylindres de diamètre 3 mm et de longueur 5 à 10 mm à une pression variable selon les solides ; d) calcination des extrudés à une température variable selon les solides, conduite pendant une durée de 1 heure, sous flux d'air. On utilise lors de l'étape a) une poudre de malachite P1 dont le D50 est de 48 25 Une argile de type bentonite a été utilisée comme liant. 15 Les teneurs en CuO ou pourcentage massique d'oxydes (CuO provenant de la décomposition de la malachite) après perte au feu (550°C pendant 2 heures) sont de 80% poids pour les solides Ai, A2, A3 et A4, et de 60% poids pour le solide A5 (le liant de type bentonite constituant le complément). Ces teneurs sont déterminées selon la relation 5 suivante : %poids CuO après PAF = InCu2(OH)2CO3 MCu2(OH)2CO3 - 2 - Mcuo 2 - Mitant Mo incu2 (OH) 2 CO3 MCu2(OH)2CO3 Avec muant la masse de liant introduite lors de l'étape a), MCu2(OH)2CO3 la masse de malachite Cu2(OH)2CO3 introduite lors de l'étape a), Mcuo la masse molaire du CuO (= 80 g/mol), MCu2(OH)2CO3 la masse molaire de la malachite Cu2(OH)2CO3 (= 222 g/mol). Pour les solides Ai, A2 et A3, la quantité de base NaOH est de 4% masse rapportée à la 10 quantité totale de Cu2(OH)2CO3 introduite. Pour les solides A4 et A5, de l'eau déionisée est utilisée comme solution aqueuse pour l'étape b) de malaxage. Au cours de l'extrusion, la pression varie entre 50 et 150 bar selon la formulation utilisée. Les formulations des solides Ai, A2, A3, A4 et A5 sont données dans le tableau 1. 15 Tableau 1 Désignation %oxydes Liant Peptisation Température Test de captation de H2S : Soufre capté à tp (g Sig solide) EGG après PAF de calcination (da N.mm-1) (°C) / durée (h) Solide Al 80% Bentonite 4% NaOH 140°C / 1h 0,22 0,5 Solide A2 80% Bentonite 4% NaOH 250°C / 1h 0,25 0,5 Solide A3 80% Bentonite 4% NaOH 350°C / 1h 0,24 0,5 Solide A4 80% Bentonite eau 250C/ 1h 0,26 0,3 Solide A5 60% Bentonite eau 250C/ 1h 0,16 0,6 La résistance mécanique des extrudés est déterminée par un essai mécanique de type écrasement grain à grain (EGG) tel que décrit précédemment. La résistance mécanique des solides Al à A5 est trop faible compte tenu des contraintes liées à une utilisation industrielle, Les valeurs d'EGG mesurées sont en effet inférieures 16 à 0,7 daN.mrril , indépendamment de la température de calcination et de la présence ou non de soude lors de la peptisation lorsqu'une seule poudre présentant une seule distribution granulométrique est utilisée. L'augmentation de la teneur en liant et la diminution de la teneur en malachite dans le solide 5 A5 aboutit à une légère amélioration de la résistance mécanique qui reste toutefois insuffisante, au détriment de leur capacité de captation de soufre. Dans ce dernier cas, la capacité en soufre devient faible comparée à celle des solides selon l'invention. Exemple 2 : selon l'invention Dans l'exemple 2, les solides référencés B1 à B4 selon l'invention sont préparés par 10 malaxage-extrusion selon le mode opératoire suivant : a) mélange d'un ensemble comprenant deux poudres de Cu2(OH)2003 et un liant ; b) mise en contact du mélange de l'étape a) avec une solution aqueuse (peptisation) et malaxage de la pâte obtenue dans un malaxeur muni de bras en Z, pendant 30 minutes avec une vitesse de rotation des bras de 25 tours.minutes-1 ; 15 c) extrusion de la pâte malaxée dans l'étape b) à l'aide d'une extrudeuse piston, en cylindres de diamètre 3 mm et de longueur 5 à 10 mm à une pression variable selon les solides ; d) calcination des extrudés à une température variable selon les exemples, conduite pendant une durée de 1 heure, sous flux d'air. 20 On utilise lors de l'étape a) deux poudres de malachite P1 et P2, présentant des granulométries différentes. Le D50 de la poudre P1 est de 48 iim, et le D50 de la poudre P2 est de 5 11m. On exprime les quantités relatives de malachite P1 et P2 introduites à l'aide des ratio %P1 et (3/0P2 définis par : % malachite P1 = mpt + mp2 %malachite P2 = mp2 mpt + mp2 mPt 17 Avec mpi la masse de malachite P1 introduite lors de l'étape a), et mp2 la masse de malachite P2 introduite lors de l'étape a), Une argile de type bentonite a été utilisée comme liant. La teneur en CuO provenant de la décomposition de la malachite après perte au feu (550°C 5 pendant 2 heures) est de 80% poids pour les solides B1 à B4. Cette teneur est déterminée selon la relation suivante : 2 - Mo 2 - Mitant Mo mcu2 (OH) 2 CO, MCu2(OH)2CO3 %poids CuO après PAF = 111Cu2 (0h), CO, (Oh)2 CO, Avec muant la masse de liant introduite lors de l'étape a), MCu2(OH)2CO3 la masse des poudres de malachite 0u2(OH)2003 introduites lors de l'étape a) (soit MCu2(OH)2CO3 = MP1 MP2), A4Cu0 la masse molaire du CuO (= 80 g/mol), M -Cu2(OH)2CO3 la masse molaire de la malachite 10 0u2(OH)2003 (= 222 g/mol). Pour les solides B1, B2, B3, B4, B5 et B6 de l'eau déionisée est utilisée comme solution aqueuse pour l'étape b) de malaxage. Pour le solide B7, la quantité de base NaOH est de 4% masse rapportée à la quantité totale de 0u2(OH)2003 introduite. 15 Au cours de l'extrusion, la pression varie entre 50 et 200 bar selon la formulation utilisée. Les formulations des solides sont données dans le tableau 2. 18 Tableau 2 Désignation % P1 de % P2 de %oxydes après Liant Peptisation Température Test de captation de H2S : Soufre capté à tp (g Sig solide) EGG la la PAF de calcination (daN.mm-1) malachite malachite (°C) / durée (h) totale totale Solide B1 87,5% 12,5% 80% Bentonite eau 250C/ 1h 0,25 0,8 Solide B2 75% 25% 80% Bentonite eau 250C/ 1h 0,24 1,2 Solide B3 50% 50% 80% Bentonite eau 250C/ 1h 0,26 1,2 Solide B4 25% 75% 80% Bentonite eau 250C/ 1h 0,25 1,2 Solide B5 87,5% 12,5% 80% Bentonite eau 140°C / 1h 0,23 0,7 Solide B6 87,5% 12,5% 80% Bentonite eau 350C/ 1h 0,22 0,7 Solide B7 87,5% 12,5% 80% Bentonite 4% NaOH 250°C / 1h 0,20 0,9 L'utilisation de deux poudres de Cu2(OH)2003 de granulométrie différente dans le procédé de préparation selon l'invention permet d'obtenir des solides présentant des propriétés mécaniques satisfaisantes (EGG supérieure à 0,7 daN.mm-1). Par ailleurs, les solides 5 présentent des capacités de sulfuration satisfaisantes, supérieures à 0,15 grammes de soufre/gramme REVENDICATIONS1. Procédé de préparation d'un solide comprenant les étapes de : a) mélange d'un ensemble comprenant au moins deux poudres de Cu2(OH)2003 de granulométries différentes et au moins un liant ; b) mise en contact du mélange de l'étape a) avec une solution aqueuse et malaxage de la pâte obtenue ; c) extrusion de la pâte malaxée dans l'étape b) à une pression comprise entre 3 et 25 MPa ; d) calcination des extrudés à une température comprise entre 140°C et 500°C et une durée comprise entre 10 min et 6 heures, sous un flux gazeux comprenant de l'oxygène. 2. Procédé selon la revendication précédente dans lequel ledit ensemble comprend de 0,1 à 99,9% poids d'une première poudre de malachite dont le D50 est compris entre 1 et 15 lm et de 99,9 à 0,1% poids d'une deuxième poudre de malachite dont le D50 est compris entre 25 et 100 11m, le pourcentage poids étant exprimé par rapport au poids total des poudres de malachite. 3. Procédé selon l'une des revendications précédentes dans lequel ledit ensemble est mélangé dans l'étape a) à sec, c'est-à-dire sans ajout de liquide. 4. Procédé selon l'une des revendications précédentes dans lequel ledit liant est choisi parmi les argiles, ou choisi dans le groupe constitué par l'alumine, un précurseur d'alumine, la silice et leurs mélanges. 5. Procédé selon l'une des revendications précédentes dans lequel la quantité de liant mise en oeuvre dans le procédé de préparation est telle que ledit liant représente moins de 50% poids du solide préparé. 6. Procédé selon l'une des revendications précédentes dans lequel ladite solution aqueuse de ladite étape b) contient un agent peptisant acide ou basique. 20 7. Procédé selon la revendication 6 dans lequel ladite solution aqueuse de ladite étape b) contient de l'acide nitrique, le ratio masse de HNO3 / masse d'oxydes métalliques étant compris entre 0,5 et 10% poids. 8. Procédé selon la revendication 6 dans lequel ledit agent peptisant basique est choisi 5 dans le groupe constitué par la soude, la potasse, l'ammoniaque, l'hydroxyde de tétraéthylammonium (TEAOH), le carbonate d'ammonium et leurs mélanges, le ratio masse d'agent peptisant basique / masse d'oxydes métalliques étant compris entre 1 et 10% poids. 9. Procédé selon l'une des revendications 1 à 5 dans lequel la solution aqueuse de ladite 10 étape b) est une solution aqueuse sans acide ni base ajoutée. 10. Procédé selon l'une des revendications précédentes dans lequel les extrudés obtenus à l'issue de l'étape c) sont séchés à une température comprise entre 70 et 160°C pendant une durée comprise entre 1 et 24 heures avant d'être calcinés dans l'étape d). 11. Procédé selon l'une des revendications précédentes dans lequel l'étape d) de 15 calcination est réalisée à une température comprise entre 200°C et 500°C. 12. Utilisation du solide préparé par le procédé selon l'une des revendications précédentes pour purifier des charges gazeuses ou des liquides. 13. Utilisation du solide préparé par le procédé selon l'une des revendications 1 à 11 comme catalyseur de la réaction de Dussan. 20 14. Utilisation du solide préparé par le procédé selon l'une des revendications 1 à 11 comme catalyseur de la réaction de synthèse de méthanol.